СПОСОБ ПРОИЗВОДСТВА ИЗООЛЕФИНОВЫХ ПОЛИМЕРОВ С УЛУЧШЕННЫМ ПОЛУЧЕНИЕМ ИНИЦИИРУЮЩЕЙ СИСТЕМЫ

1. Способ получения изоолефиновых полимеров, причем способ включает, по меньшей мере, стадии:
a) получения реакционной среды, содержащей органический разбавитель, по меньшей мере, один мономер, являющийся изоолефином, и инициирующую систему, полученную путем введения в контакт
- по меньшей мере, одного соединения бора или алюминия и
- по меньшей мере, одного инициатора;
и
b) полимеризации, по меньшей мере, одного мономера в реакционной среде в присутствии инициирующей системы с образованием конечной среды, содержащей изоолефиновый полимер, органический разбавитель и необязательно остаточный(е) мономер(ы),
причем инициирующую систему получают непрерывным введением в контакт, по меньшей мере, одного соединения бора или алюминия и, по меньшей мере, одного инициатора.
2. Способ по п. 1, в котором изоолефин выбирают из изоолефинов, имеющих от 4 до 16 атомов углерода, предпочтительно от 4 до 7 атомов углерода.
3. Способ по п. 1 или 2, в котором изоолефином является изобутен.
4. Способ по одному из пп. 1-3, в котором реакционная среда дополнительно содержит один или несколько мультиолефинов.
5. Способ по одному из пп. 1-4, в котором реакционная среда, дополнительно содержащая изопрен, является в частности предпочтительной.
6. Способ по п. 3, в котором реакционная среда содержит изобутен в качестве единственного мономера.
7. Способ по одному из пп. 1-6, в котором органический разбавитель выбирают из гидрохлоруглеродов, гидрофторуглеродов и алканов.
3
(m)
(3-m)
1
12
7
14
8. Способ по одному из пп. 1-7, в котором соединения бора или алюминия представляют собой соединения, представленные формулой MX, где M означает бор или алюминий, и X представляет собой атом галогена, или соединения, представленные формулой MRX, где M означает бор или алюминий, X представляет собой атом галогена, R представляет собой одновалентный углеводородный радикал, выбираемый из группы, состоящей из С-C-алкильных и C-C-алкиларильных радикалов; и m имеет значение один или два, причем термин «алкиларил» относится к радикалу, содержащему как алифатическую, так и ароматическую структуры, причем радикал находится в алифатическом положении.
9. Способ по одному из пп. 1-8, в котором соединения бора или алюминия включают дибромид метилалюминия, дихлорид метил-алюминия, дибромид этилалюминия, дихлорид этилалюминия, дибромид бутилалюминия, дихлорид бутилалюминия, бромид диметилалюминия, хлорид диметилалюминия, бромид диэтилалюминия, хлорид диэтил-алюминия, бромид дибутилалюминия, хлорид дибутилалюминия, сесквибромид метилалюминия, сесквихлорид метилалюминия, сесквибромид этилалюминия, сесквихлорид этилалюминия, дихлорид изобутилалюминия и хлорид диизобутилалюминия.
10. Способ по одному из пп. 1-9, в котором инициаторы выбирают из группы, состоящей из воды, спиртов, фенолов, галогенидов водорода, карбоновых кислот, галогенангидридов карбоновых кислот, эфиров карбоновых кислот, амидов карбоновых кислот, сульфоновых кислот, галогенангидридов сульфоновых кислот, алкилгалогенидов, алкиларилгалогенидов и полимерных галогенидов, причем вода, метанол, этанол, хлористый водород, бромистый водород и 2-хлор-2-метилпропан предпочтительны, вода, метанол и хлористый водород более предпочтительны, и вода даже более предпочтительна.
11. Способ по одному из пп. 1-10, в котором мольное отношение инициатора к сумме атомов бора и алюминия в используемых соединениях бора или алюминия составляет от 0,005 до 1,900, предпочтительно от 0,500 до 1,500, более предпочтительно от 0,800 до 1,200 и даже более предпочтительно от 0,900 до 1,050.
12. Способ по одному из пп. 1-11, в котором время пребывания, представляющее собой время между непрерывным введением в контакт соединения(й) алюминия или бора с инициатором с образованием инициирующей системы и введением в контакт указанной инициирующей системы в реакционной среде, по меньшей мере, с одним мономером, являющимся изоолефином, составляет >0 сек, предпочтительно от 1 сек до 24 час, более предпочтительно от 5 сек до 30 мин и даже более предпочтительно от 5 сек до 20 мин.
13. Способ по одному из пп. 1-13, в котором приготовление реакционной среды и полимеризацию проводят одновременно.
14. Способ по одному из пп. 1-14, в котором стадию b) проводят при температуре в интервале от -100 до -60°C, предпочтительно в интервале от -96 до -80°C и даже более предпочтительно в интервале от -95 до -85°C.
15. Способ регулирования конечных свойств изоолефиновых полимеров, получаемых с использованием инициирующей системы, приготовленной непрерывным введением в контакт
- по меньшей мере, одного соединения бора или алюминия, и
- по меньшей мере, одного инициатора,
за счет регулирования
- времени пребывания инициирующей системы, и/или
- мольного отношения, по меньшей мере, одного соединения бора или алюминия и по меньшей мере, одного инициатора, используемых при получении инициирующей системы.